СПОСОБ ДОИЗВЛЕЧЕНИЯ БЛАГОРОДНЫХ МЕТАЛЛОВ ИЗ ОТРАБОТАННЫХ ШТАБЕЛЕЙ КУЧНОГО ВЫЩЕЛАЧИВАНИЯ

1. Способ доизвлечения благородных металлов из отработанных штабелей кучного выщелачивания, отличающийся тем, что после естественного природного обезвреживания штабеля материал разделяют высокоинтенсивным грохочением с одновременной промывкой свежей водой на непродуктивную и продуктивную фракции, продуктивную фракцию направляют на окомкование, укладывание в новый штабель, биовскрытие орошением раствором бактериального комплекса, цианирование и контрольную водную промывку.
2. Способ по п. 1, отличающийся тем, что естественное природное обезвреживание штабеля продолжается от 2,5 до 5 лет.
3. Способ по п. 1, отличающийся тем, что разделение материала на непродуктивную и продуктивную фракции проводят высокоинтенсивным грохочением с одновременной промывкой свежей водой.
4. Способ по п. 1, отличающийся тем, что к непродуктивной фракции относится материал крупностью более 10 мм с содержанием золота 0,09-0,15 г/т при выходе фракции не менее 28%.
5. Способ по п. 1, отличающийся тем, что продуктивную фракцию окомковывают с 5-10 кг/т цемента и 0,5-1,5 кг/т сульфата двухвалентного железа при концентрации сульфата железа в растворе воды 3-10 г/л.
6. Способ по п. 1, отличающийся тем, что окомкованную продуктивную фракцию укладывают в новый штабель.
6
7
7. Способ по п. 1, отличающийся тем, что биовскрытие ведут орошением раствором бактериального комплекса микроорганизмов Ac. ferrooxidans и Ас. Thiooxidans, соответствующих собственному биоценозу исходной руды, в соотношении 1:1 с начальными значениями рН 1,8-2,1, Eh 640-680 мВ, температуры 30-35°С и удельной концентрацией биоклеток 10-10 клеток/мл.
2
8. Способ по п. 1, отличающийся тем, что удельный расход бактериального раствора на орошение составляет 0,5-2 л/ч на 1 м поверхности при длительность орошения 6-12 месяцев с последующей выдержкой штабеля без орошения в течение 3 месяцев.
9. Способ по п. 1, отличающийся тем, что после биовскрытия золота проводят цианирование с контрольной промывкой штабеля через 5-6 месяцев.
10. Способ по п. 1, отличающийся тем, что через 5-6 месяцев после цианирования штабель подвергают контрольной водной промывке для доизвлечения благородных металлов.